(57)【特許請求の範囲】
【請求項１】
液体が含浸されてウエットシートとなされるウエットシート用シート基材であって、
前記シート基材は、二種以上の親水性繊維をそれらの合計で６０重量％以上含む繊維シートからなり、
二種以上の前記親水性繊維は、断面の縦横長さ比が１：１〜１：４で且つ断面形状が中空状の親水性繊維を６０〜９０重量％、及び断面形状が円形状の親水性繊維を１０〜４０重量％含み、
二種以上の前記親水性繊維のうちの少なくとも一種の繊維の繊維径が０．２〜５．５ｄｔｅｘで且つ前記繊維シートを構成する繊維の平均繊維間距離が１０〜３５μｍであり、
断面形状が中空状の前記親水性繊維が天然繊維であり、断面形状が円形状の親水性繊維が精製セルロース繊維であるウエットシート用シート基材。
【請求項２】
スパンレース不織布からなる請求項１記載のシート基材。
【請求項３】
二種以上の前記親水性繊維を含むウェブを水流交絡させて含水状態のスパンレース不織布を得、該スパンレース不織布をプレスロールに通してプレスした後に乾燥させて得られたものである請求項２記載のシート基材。
【請求項４】
前記繊維シートが単層の不織布からなる請求項１ないし３の何れかに記載のシート基材。
【請求項５】
厚みが０．２２〜０．８５ｍｍであり坪量が２０〜１５０ｇ／ｍ2である請求項１ないし４の何れかに記載のシート基材。
【発明の詳細な説明】
【技術分野】
【０００１】
本発明は、液体が含浸されたウエットシートに用いられるシート基材に関する。
【背景技術】
【０００２】
シート基材に液体を含浸させてなるウエットシートを複数枚重ねて容器中に保存すると、重力の影響で液体は下の方に移動する傾向にあり、液体の含有量がシート毎に異なってしまう場合がある。これに起因して、ウエットシートの使用時に、液体の性能が十分に発揮されないことがある。また液体の含有量が少ないことによる使用感の低下も起こりやすい。更に、場合によっては、容器の底に液体が溜まってしまい、液が無駄になってしまう。例えばウエットシートがメイク落としシートの場合、重ねたシートのうちの上の方のシートは洗浄性に劣り、下の方のシートはべたついて感触が悪くなる。
【０００３】
ウエットシートを複数枚重ねて保存しても液体の移動が起こらないようにするために、坪量が１５〜２００ｇ／ｍ2であるポリオレフィン樹脂のメルトブローン不織布を用いることが提案されている（特許文献１参照）。このメルトブローン不織布は、孔の少なくとも６５％が、２０〜６０μｍのサイズを持つ孔で占められていることを特徴としている。
【０００４】
この技術とは別に、本出願人は先に、一種又は二種以上の親水性繊維を５５重量％以上含む繊維シートからなり、前記親水性繊維の繊維径が０．２〜５．５ｄｔｅｘで且つ前記シートを構成する繊維の繊維間距離が１０〜３５μｍであるウエットシート用シート基材を提案した（特許文献２参照）。
【０００５】
【特許文献１】特開昭６３−５４１３７号公報
【特許文献２】特開２００５−３３０６０８号公報
【発明の開示】
【発明が解決しようとする課題】
【０００６】
しかし特許文献１に記載の技術においては、ポリオレフィン樹脂が疎水性であることから、これを原料とするメルトブローン不織布に水性液を含浸させる場合には、該不織布を親水化処理する必要があり、製造に手間がかかる。また、製造条件にもよるが、メルトブローン不織布は一般に風合いが良好でなく、特にこれを皮膚の清拭に用いると拭き心地が良くない場合がある。
【０００７】
特許文献２に記載の技術には、シートの感触が良好になり、しかもシートに液体を含浸させて複数枚を積層状態で保存しても液体の移動が少なくなるという利点がある。しかし、感触が一層良好で、且つ液体の移動が一層起こりにくくシート基材が要望されている。
【０００８】
従って本発明の目的は、従来のシート基材よりも各種性能が一層向上したウエットシート用シート基材を提供することにある。
【課題を解決するための手段】
【０００９】
本発明は、液体が含浸されてウエットシートとなされるウエットシート用シート基材であって、
前記シート基材は、二種以上の親水性繊維をそれらの合計で６０重量％以上含む繊維シートからなり、
二種以上の前記親水性繊維は、断面の縦横長さ比が１：１〜１：４で且つ断面形状が中空状の親水性繊維を６０〜９０重量％、及び断面形状が円形状の親水性繊維を１０〜４０重量％含み、
二種以上の前記親水性繊維のうちの少なくとも一種の繊維の繊維径が０．２〜５．５ｄｔｅｘで且つ前記繊維シートを構成する繊維の平均繊維間距離が１０〜３５μｍであるウエットシート用シート基材を提供することにより前記目的を達成したものである。
【発明の効果】
【００１０】
本発明のシート基材によれば、感触が良好であり、しかも液体を含浸させて複数枚を積層状態で保存しても、液体の移動が少なくなる。従って、含浸された液体の性能を十分に発揮させることができる。また液体が適正な量でシートから放出されるので、洗浄性が良好になる。
【発明を実施するための最良の形態】
【００１１】
以下本発明を、その好ましい実施形態に基づき説明する。本発明のシート基材は、液体が含浸されてウエットシートとなされるものであり、液体の含浸前はドライな状態のものである。シート基材は繊維材料を含む繊維シートからなる。繊維シートとしては、各種織布、不織布、編布、それらの複合体などを用いることができる。液体の保持性能や製造経費を考慮すると、各種不織布を用いることが好ましい。
【００１２】
繊維シートとして不織布を用いる場合には、例えば乾式スパンレース不織布、湿式スパンレース不織布、エアレイド不織布、エアスルー不織布、メルトブローン不織布、スパンボンド不織布などの各種不織布を用いることができる。これらの不織布のうち、液体の含浸性能、保持性能、風合い等の点から乾式スパンレース不織布又は湿式スパンレース不織布等を用いることが好ましい。
【００１３】
特に繊維シートとして乾式スパンレース不織布又は湿式スパンレース不織布を用いる場合には、ウェブを水流交絡させるときの水圧を通常の製造条件よりも高くして含水状態のスパンレース不織布を得、該スパンレース不織布をプレスロールに通してプレスした後に乾燥させて得られたものを用いることが、ウエットシート保存時の液体の移動を抑制できる点から好ましい。
【００１４】
繊維シートとして乾式スパンレース不織布又は湿式スパンレース不織布を用いる場合には、ウェブを水流交絡させるときの水圧を通常の製造条件よりも高くすることが好ましい。これによって平均繊維間距離の小さい不織布を得ることができ、それによって液体の移動を抑制することが可能になるからである。水流交絡するときの水圧は、ウェブの坪量に応じて適切に調整される。例えばウェブの坪量が２０〜１５０ｇ／ｍ2のときには、水圧は３〜３５ＭＰａ、特に１０〜３０ＭＰａ、とりわけ１５〜２５ＭＰａであることが好ましい。水流交絡は目的に応じて何回かに分けて行われてもよい。水圧はウェブの表若しくは裏からかけられてもよく、又は両面からかけられても良い。また、水圧は何段階かに調整してもよく、その際には最大水圧が前述の水圧になるように調整すればよい。
【００１５】
さらに、繊維シートとして乾式スパンレース不織布又は湿式スパンレース不織布を用いる場合には、水流交絡後の含水状態のスパンレース不織布に対して行われるプレスに用いられるプレスロールのプレス圧を、通常の条件よりも高くすることが好ましい。プレスロールによるプレスの条件は、線圧で好ましくは１〜６０ｋｇ／ｃｍ、更に好ましくは５〜５５ｋｇ／ｃｍ、一層好ましくは１０〜５０ｋｇ／ｃｍとすることができる。なお、プレスロールによるプレスは、含水状態のスパンレース不織布を乾燥させた後に、線圧３０〜５５ｋｇ／ｃｍの条件で行うこともできる。しかしながら、液体の移動を抑制できる点や風合いの良好さ、製造工程の簡単さ、コストなどの点から、含水状態のスパンレース不織布をプレスロールによってプレスすることが好ましい。
【００１６】
水圧を通常の製造条件よりも高くしたり、プレスロールによるプレスで液体の移動を抑制できる理由については十分に明らかになってはいないが、平均繊維間距離が小さくなり、重力による液体の移動の抵抗力が大きくなることが一因になっているのではないかと本発明者らは推測している。
【００１７】
以上の説明から明らかなように、本発明においてはシート基材としてそれを構成する繊維の平均繊維間距離が小さいものを用いることが重要である。具体的には平均繊維間距離が１０〜３５μｍであるものを用いることが重要である。平均繊維間距離がこの範囲内であれば、ウエットシートの積層保存中における液体の移動が起こりにくくなり、また良好な風合いが保たれる。液体の移動を一層抑制する観点から、平均繊維間距離は好ましくは１２〜３４μｍ、更に好ましくは１４〜３３μｍである。平均繊維間距離は次式から算出される。
【００１８】
【数１】
0004827528.tif 000002
【００１９】
本発明のシート基材は液体の拡散性向上のため、配向が２．５〜４．０であることが好ましい。ここでいう配向とは分子配向のことであり、例えば王子計測機器株式会社  ＭＯＡ−２００１Ａによって測定することができる。
【００２０】
本発明のシート基材は、ドライ時の反射率が４５〜９９％であることが好ましい。４５％以上にすることで使用時の汚れを視認し易くなり、９９％以下にすることでシートが硬くならずに感触を良くすることができる。反射率は日本電色工業製ＳＥ−２０００分光式色差計を使用し、４８０ｎｍの波長で５箇所を測定し、その平均を算出する。
【００２１】
本発明のシート基材は、ＫＥＳ摩擦係数のＳＭＤ値が、ＣＤ方向で２．１０μｍ以上であることが好ましく、ＭＤ方向で１．４２μｍ以下であることが好ましい。ＣＤ方向のＳＭＤ値を２．１０μｍ以上とすることで汚れの掻き取り性が向上し、ＭＤ方向のＳＭＤ値を１．４２μｍ以下とすることで、使用時の感触を優れたものにすることができる。ＳＭＤ値を前述の値にするためには、例えばスパンレース法の場合、水圧やプレスロールの圧力を調整すればよい。
【００２２】
ＫＥＳ摩擦係数のＳＭＤ値はカトーテック（株）製ＫＥＳ−ＳＥ測定機にシート基材をセットして、直径０．５ｍｍのピアノ線を５０ｇｆの接触力の下、速度１ｍｍ／秒でシート基材の表面を移動させ表面特性を測定することで求める。１サンプルにつき３回測定し、その平均値を求める。ＫＥＳ法についての詳細は「風合い評価の標準化解析法（第２版）」；社団法人日本繊維機械学会発行に詳述されている。
【００２３】
本発明のシート基材は、洗浄剤等を始めとする液体が４００％含浸され、５ｇ／ｃｍ2の荷重を１０秒間加えた状態での液体の徐放率が２８０％以上であることが好ましい。徐放率を２８０％以上とすることでシートから十分な量の液体を徐放させることができ、汚れの除去性能を高めることができる。シートから徐放された洗浄剤等の液体は、例えば肌の汚れやメイク汚れを溶解し、肌から除去した後、シート基材に吸い戻されることにより肌の汚れを除去することが可能になる。
【００２４】
徐放率の測定条件を「５ｇ／ｃｍ2の荷重を１０秒間加えた状態」とする理由は、当該荷重と時間が、人が肌を清拭する際の条件とほぼ一致することによる。徐放率は以下の方法で測定される。５０ｍｍ×２００ｍｍの大きさに調整したシート基材の重量Ａを測定し、重量Ａの４倍に相当する重量の清拭用基材を含浸させる。含浸後の重量をＢとする。次に清拭用基材を含浸させたシート基材をキムタオル（クレシア社製）で全体を包み込む。次に、キムタオルで包んだシート基材の上に、１００ｍｍ×１００ｍｍのアクリル板を載せ、その上に合計５００ｇの荷重がかかるように重りを載せる。１０秒後に重り及びアクリル板を取り除いた後に、シート基材の重量Ｃを測定し、以下の式により徐放率を算出する。
徐放率（％）＝（Ｂ−Ｃ）／Ａ×１００
【００２５】
シート基材は、単層の繊維シートから構成されていてもよく、或いは同一又は異なる種類の複数の繊維シートを積層一体化してなる多層構造のものであってもよい。
【００２６】
シート基材を構成する繊維シートは、二種以上の親水性繊維をそれらの合計で６０重量％以上含み、好ましくは７０重量％以上、更に好ましくは８０重量％以上含む。勿論、二種以上の親水性繊維１００％から繊維シートが構成されていても良い。二種以上の親水性繊維は、該親水性繊維の一種として、断面の縦横長さ比が１：１〜１：４で且つ断面形状が中空状の親水性繊維を６０〜９０重量％含み、好ましくは６５〜８５％含む。断面の縦横長さ比が１：４を超えると感触が悪くなったり、平均繊維間距離がコントロールしにくくなる。断面形状が中空状である親水性繊維は、その中空部に液の保持が可能であり、また弾性を有するので好ましい。中空状の親水性繊維の割合が６０重量％未満であると、シート基材の液の保持性が低下し、また繊維の弾性が低下する。９０重量％を超えると、シート基材の感触が悪くなる。
【００２７】
二種以上の親水性繊維は、該親水性繊維の別の一種として、断面形状が円形状の親水性繊維を１０〜４０重量％含み、好ましくは１５〜３５重量％含む。なお、ここで言う断面形状が円形状の親水性繊維には、先に述べた中空状の繊維は含まれない。即ち、断面形状が円形状の親水性繊維は、中実のものである。断面形状が円形状の繊維は摩擦が小さいので、これを含むシート基材はその感触が滑らかになる。断面形状が円形状の親水性繊維の割合が１０重量％未満であると、シート基材に十分な滑らかさを付与できない。４０重量％を超えると、摩擦により繊維が毛羽立ってしまう。
【００２８】
親水性繊維としては、本来親水性を有する繊維、及び本来は親水性でないが親水化処理によって親水性になされた繊維の双方を用いることができる。本来親水性を有する繊維としては、例えばセルロース系繊維の天然繊維、再生セルロース繊維、精製セルロース繊維、半合成繊維やアクリル繊維などが挙げられる。セルロース系繊維の具体例としては、コットン、麻、羊毛、パルプ等の天然繊維、レーヨン、キュプラ等の再生セルロース繊維、リヨセル（登録商標）、テンセル（登録商標）等の精製セルロース繊維、アセテート等の半合成繊維等が挙げられる。本来は親水性でないが親水化処理によって親水性になされた繊維としては、例えばポリオレフィン系樹脂やポリエステル系樹脂等の疎水性樹脂からなる繊維に親水化処理を施した繊維が挙げられる。これらの繊維のうち、風合いの良好さの点からコットン、レーヨン、キュプラ、リヨセル、テンセルを用いることが好ましい。断面の縦横長さ比が１：１〜１：４で且つ断面形状が中空状の親水性繊維としてはコットンが好ましい。一方、断面形状が円形状の親水性繊維としてはリヨセルやテンセルが好ましい。リヨセルやテンセルを用いる場合には、先に述べた水流交絡工程やプレス工程を含むシート基材の製造工程において、必要に応じ水圧を更にアップさせるか、或いはプレス圧を更にアップさせることで、これらの繊維をフィブリル化させても良い。これによってシート基材の液保持性が一層向上する。
【００２９】
断面の縦横長さ比が１：１〜１：４で且つ断面形状が中空状の親水性繊維、例えばコットンに加えて、断面形状が円形状の親水性繊維、例えばリヨセルやテンセルを特定量含むことにより、本発明のシート基材は感触が更に良好になるので好ましい。
【００３０】
断面形状が円形状の親水性繊維、例えばリヨセルとテンセルは、一種又は二種以上を組み合わせて用いても良い。リヨセルやテンセルは、溶剤による精製セルロース繊維なので、例えばレーヨンに比べて、含浸加熱下保存時に悪臭が発生しづらいという利点がある。
【００３１】
リヨセルやテンセルなどの精製セルロース繊維は捲縮を有していてもよい。その場合の捲縮数としては０．１〜３個／ｃｍが好ましい。捲縮を有していることで、かかる繊維を含むシート基材は、これに洗浄液を含浸させた場合、その徐放性に優れる。また該シート基材は適度なクッション性を発現するので、使用時の感触が優れている。なおリヨセルはナチュラルクリンプをしているので、クリンプ数は特に制限されない。
【００３２】
本発明において用いられる親水性繊維は、その繊維径が０．２〜５．５ｄｔｅｘであり、好ましくは０．５〜４．４ｄｔｅｘ、更に好ましくは０．８〜３．３ｄｔｅｘである。断面の縦横長さ比が１：１〜１：４で且つ断面形状が中空状の親水性繊維の場合、例えば天然繊維であるコットンを用いた場合は、断面形状が真円でないので、断面の外周で囲まれる断面積に相当する真円を考えてその真円から計算した場合に、前記の繊維径の範囲に入ればよい。この場合、断面が真円でない繊維の繊維径を表現する場合「ｄｔｅｘ相当」という表現を用いる。この範囲の繊維径の繊維を用いると、先に述べた平均繊維間距離を適正にコントロールすることが容易となる。本発明においては、二種以上の親水性繊維が用いられるが、少なくとも一種の親水性繊維の繊維径が前記の範囲内であることを要する。すべての親水性繊維の繊維径が前記の範囲内であることが好ましい。
【００３３】
親水性繊維としてコットンを用いた場合、マイクロネア繊度（μｇ／ｉｎ）は２．５〜６．０μｇ／ｉｎが好ましく、３．１〜４．４μｇ／ｉｎが感触も良好になりより好ましい。
【００３４】
親水性繊維の繊維長については特に制限はされないが、使用時の感触及び生産性の点から５〜７０ｍｍが好ましい。
【００３５】
シート基材には、液体の移動を抑制したり、掻き取り性を向上させたり、ヒートシール性を付与するために極細繊維（例えば分割前の太さ０．２〜１．２ｄｔｅｘ）やバインダー繊維を配合しても良い。極細繊維としてはポリエチレン、ポリプロピレン、ポリエステル、ポリアミド、ポリスチレン、ナイロン、アセテートからなる極細繊維又は分割繊維が好ましい。分割繊維の場合は分割後の繊維径が前記範囲に入れば分割前の繊維径や分割数は制限されない。バインダー繊維としては特に制限されず、低温でヒートシールできるＰＥＴ／ＰＥ、ＰＰ／ＰＥ、ＰＰ／ＰＰ、ＰＥＴ／ＰＥＴなどの芯鞘型複合繊維などが好ましい。また、シート基材の各種特性を高める目的で、前述した親水性繊維以外の繊維を配合してもよい。例えば強度を上げることを目的として熱融着繊維を配合してもよい。シート基材における親水性繊維以外の繊維の配合量は５〜５０重量％、特に１０〜４０重量％であることが好ましい。
【００３６】
シート基材はその坪量にもよるが、その厚みが０．２２〜０．８５ｍｍ、特に０．２４〜０．４５ｍｍ、とりわけ０．２６〜０．３７ｍｍであることが好ましい。またシート基材はその坪量が２０〜１５０ｇ／ｍ2、特に５０〜１００ｇ／ｍ2であることが好ましい。厚み及び坪量がこの範囲内であれば、液体の保持性能を十分に高めることが可能となる。坪量は、シート基材を１００ｍｍ×１００ｍｍの寸法に切り出してその重量を測定し、これを１ｍ2の重量に換算して求める。厚みは、シート基材を１００ｍｍ×１００ｍｍの寸法に切り出して、２０ｇｆ／ｃｍ2の荷重下で測定する。
【００３７】
シート基材は、そのシート密度が好ましくは０．０５〜０．４０ｇ／ｃｍ3であり、更に好ましくは０．１０〜０．３６ｇ／ｃｍ3、一層好ましくは０．１５〜０．３２ｇ／ｃｍ3である。シート密度を０．０５ｇ／ｃｍ3以上にすることで、シート内の液体の保持能力を高めることが可能になり、ウエットシートの積載保存中の液体の移動を抑えることができる。シート密度を０．４０ｇ／ｃｍ3以下にすることで風合いが良くなり、使用感を良くすることができる。
【００３８】
シート密度は以下のようにして測定される。シート基材を１００ｍｍ×１００ｍｍの寸法に切り出してその重量を測定し、これを１ｍ2の重量に換算して坪量を求める。また、切り出したシート基材の厚みを２０ｇｆ／ｃｍ2の荷重下で測定する。得られた坪量を厚みで除してシート密度を求める。
【００３９】
シート基材は、その飽和液量が単位重量当たり５０〜１０００％、特に１００〜６００％であることが好ましい。これによって十分な量の液体を保持することができる。飽和液量は、シート基材を構成する繊維によって形成される空間と、繊維自身の材質に依存するものである。従って、シート基材の厚みを単に薄くすれば液体の保持性能が向上するというものではなく、該性能を向上させるためには飽和液量も考慮する必要がある。飽和液量はシート基材を１００ｍｍ×１００ｍｍの寸法に切り出してその重量を測定する。イオン交換水にシート基材を１５分以上浸漬し、取り出し後に１分以上液をしたたり落とし、重量を測定し、浸漬前後の重量の差を計算することにより求めることができる。
【００４０】
シート基材の空隙率は７０〜９９％が好ましく、特に８５〜９９％が好ましい。７０％以上とすることで含浸させる液体を十分保持することが可能になる。また、９９％以下にすることで生産性を向上させることができる。空隙率は以下の式により算出される。
空隙率（％）＝（ρ−ρ’）／ρ×１００
（式中ρ；シートの比重、ρ’；シートの見かけの比重）
【００４１】
本発明のシート基材には各種液体が含浸されウエットシートとなされる。含浸する液体の種類は、ウエットシートの具体的な用途に応じて適切なものが選択される。例えばウエットシートをメイク落としシートとして用いる場合には、液体として、界面活性剤を含む水性液、Ｏ／Ｗ乳化系エマルション、Ｗ／Ｏ乳化系エマルション、油剤のジェル、クリーム、オイルを用いることができる。特に非イオン系界面活性剤とグリセリンを含有する水溶液が好ましく、さらに前記非イオン系界面活性剤がモノラウリン酸ポリエチレングリコールであることが好ましい。マスカラ等の皮膚付着性の高い、水性及び油性メイクアップ化粧料の洗浄を目的とする場合には、水系増粘剤０．０１〜０．５質量％、沸点が１６０〜３００℃の油剤５〜３０重量％、および水を含有するＯ／Ｗ乳化系エマルジョンが好ましく、前記油剤が沸点１６０〜３００℃のイソパラフィンであるＯ／Ｗ乳化系エマルジョンがより好ましい。イソパラフィンとしては商品マルガゾールＲ（丸善石油化学株式会社）やＩＰソルベント１６２０、２０２８（出光石油化学株式会社）等を用いることができる。
【００４２】
シート基材への液体の含浸量は、ウエットシートの具体的な用途にもよるが、シート基材の単位重量当たり１００〜６００％、特に２００〜４５０％であることが好ましい。
【００４３】
このようにして得られたウエットシートは、これを複数枚重ねて保存しても、液体の移動が抑制される。液体を含浸させたことによって、ウエットシートにおけるシート密度は、液体を含浸させる前のシート基材におけるシート密度とは異なるものの、両シート密度に大きな差はない。それ故、ウエットシートにおける液体の移動が抑制される。具体的には、ウエットシートのシート密度は０．０５〜０．４０ｇ／ｃｍ3、特に０．１５〜０．３２ｇ／ｃｍ3であることが好ましい。またウエットシートの平均繊維間距離に関しても、液体を含浸させる前のシート基材における平均繊維間距離と大きな差はない。具体的には、ウエットシートの平均繊維間距離は１０〜３５μｍ、特に１４〜３３μｍであることが好ましい。
【００４４】
本発明のシート基材を備えたウエットシートは、対人や対動物、対物の各種の清拭用途に好適に用いられる。例えば、メイク落としシート、制汗シート、おしりふき、ペット清拭用シート、床用清拭シート等として好適に用いられる。
【実施例】
【００４５】
以下、実施例により本発明を更に詳細に説明する。しかしながら本発明の範囲はかかる実施例に制限されない。特に断らない限り、「％」は「重量％」を意味する。
【００４６】
〔実施例１〕
繊維径１．７ｄｔｅｘ相当のコットン（断面形状が中空状、縦横長さ比１：３）７０％、１．７ｄｔｅｘのリヨセル（断面形状が円形状）３０％を原料として用い、カード機によって坪量６０ｇ／ｍ2のウェブを製造した。得られたウェブを高圧水流で交絡させて、含水状態のスパンレース不織布を得た。水流の圧力は２０ＭＰａであった。含水状態のウェブを、一対のプレスロール間に通してプレスした。プレスの条件は線圧３０ｋｇ／ｃｍであった。プレス後、乾燥工程に付してスパンレース不織布からなるシート基材を得た。このシート基材の坪量、厚み、シート密度、平均繊維間距離は表３に示す通りであった。こうして得られたシート基材に洗浄液として、以下の表１に示す処方１の洗浄液を含浸させてウエットシートを得た。洗浄液の含浸率は３８０％であった。
【００４７】
【表１】
0004827528.tif 000003
【００４８】
〔実施例２〕
プレスの線圧を３５ｋｇ／ｃｍとし、シート基材の組成を、繊維径１．７ｄｔｅｘ相当のコットン（断面形状が中空状、縦横長さ比１：３）７０％、１．７ｄｔｅｘのテンセル（断面形状が円形状）３０％とする以外は実施例１と同様にしてウエットシートを得た。このシート基材の坪量、厚み、シート密度、平均繊維間距離は表３に示す通りであった。
【００４９】
〔実施例３〕
以下の表２に示す処方２の洗浄液を含浸させる以外は実施例１と同様にしてウエットシートを得た。
【００５０】
【表２】
0004827528.tif 000004
【００５１】
〔比較例１〕
繊維径９．０ｄｔｅｘのＰＥＴ／ＰＥ芯鞘型複合繊維６０％と、３．３ｄｔｅｘのＰＰ／ＰＰ芯鞘型複合繊維４０％とを原料として用い、坪量４０ｇ／ｍ2のエアスルー不織布からなるシート基材を製造した。このシート基材に、前記の処方１に示す洗浄液を含浸させてウエットシートを得た。洗浄液の含浸率は３８０％であった。このシート基材の坪量、厚み、シート密度、平均繊維間距離は表３に示す通りであった。
【００５２】
〔比較例２〕
繊維径４．４ｄｔｅｘのＰＥＴ／ＰＥ芯鞘型繊維を原料として用い、カード機によって坪量５０ｇ／ｍ2のウェブを製造した。得られたウェブをヒートエンボスロール間に通して部分融着させ、ヒートエンボス不織布からなるシート基材を製造した。このシート基材に、前記の処方２に示す洗浄液を含浸させてウエットシートを得た。洗浄液の含浸率は３８０％であった。このシート基材の坪量、厚み、シート密度、平均繊維間距離は表３に示す通りであった。
【００５３】
〔比較例３〕
繊維径２．２ｄｔｅｘのレーヨン繊維を原料として用い、カード機によって坪量４５ｇ／ｍ2のウェブを製造した。得られたウェブを高圧水流で交絡させて、含水状態のスパンレース不織布を得た。水流の圧力は５ＭＰａであった。含水状態のウェブを、一対のプレスロール間に通してプレスした。プレスの条件は線圧４ｋｇ／ｃｍであった。プレス後、乾燥工程に付してスパンレース不織布からなるシート基材を得た。こうして得られたシート基材に洗浄液として前記の処方１に示す洗浄液を含浸させてウエットシートを得た。洗浄液の含浸率は３８０％であった。このシート基材の坪量、厚み、シート密度、平均繊維間距離は表３に示す通りであった。
【００５４】
〔性能評価〕
得られたシート基材について以下の方法で保存前後の含浸率の差、感触、洗浄力を評価した。更に総合評価も行った。これらの結果を以下の表３に示す。
【００５５】
〔保存前後の含浸率の差〕
シート基材を縦７５ｍｍ×横２００ｍｍの寸法に裁断し、これに処方１の洗浄液を含浸させた。含浸率は３８０％とした。このようにして得られたウエットシートを５０枚重ねてピロー袋に入れ密封し、５０℃で１ヶ月保存した。保存後に、室温に戻るまで放置した。ウエットシートをピロー袋から取り出し、上から２枚目のシート及び上から４９枚目のシートそれぞれの含浸率を測定した。両者の差を算出し、その値を上下の含浸率の差とした。また保存前後での２枚目及び４９枚目のシートそれぞれの含浸率の差も求めた。なお最も下のシート及び最も上のシートは、ピロー袋の影響を受けているおそれがあるので、測定の対象としなかった。含浸率は、各ウエットシートの重量を測定した後、洗剤にてシートを洗浄し、蒸留水ですすいだ後に乾燥したシートの重量を測定し、次式から算出した。
含浸率（％）＝（ウエットシート重量−乾燥シート重量）×１００／乾燥シート重量
【００５６】
評価
・２枚目及び４９枚目のシートについて
◎；調製直後の含浸率に対し、保存後の含浸率の差が±２５％以内
○；同  ±４０％以内
△；同  ±６０％以内
×；同  ±６０％より大きい
・２枚目及び４９枚目のシートの保存後の含浸率の差について
◎；±２５％以内
○；±４０％以内
△；±６０％以内
×；±６０％より大きい
【００５７】
〔感触〕
１０人のモニターにウエットシートで顔を拭き取らせ、その際の肌の感触を官能評価させた。
評価
◎；１０人中８人以上が、感触が良いと答えた。
○；１０人中６人〜７人が、感触が良いと答えた。
△；１０人中４人〜５人が、感触が良いと答えた。
×；１０人中感触が良いと答えた人が３人以下
【００５８】
〔洗浄力〕
洗浄力の評価には、一般的なメイク汚れのうちで、最も強固な汚れである油性マスカラと口紅汚れを用いた。
【００５９】
〔油性マスカラ洗浄性の評価〕
油性マスカラ（商品名  コーセー、スポーツ  ビューティ  ファシオ  パワーステイマスカラ（カールロング）ＢＫ００１、株式会社コーセー製）０．００４５ｇを、スライドガラス上に直径１．２ｃｍの円状に均一に塗布して１２時間放置して乾燥させ、モデル汚れを得た。各ウエットシートをモデル汚れ上にあてて、５秒間軽く押さえてから一定圧（１００ｇ／ｃｍ2）で拭き取りを行い、モデル汚れを完全に除去できるまでに必要な拭き取り回数を測定した。
評価
◎；５回以下
○；６回以上、１０回以下
△；１１回以上、１５回以下
×；１６回以上
【００６０】
〔口紅洗浄性の評価〕
人下腕内側に、一定量の口紅（商品名  オーブ口紅ＲＳ１５１、花王株式会社製）を円形状に０．０２ｇ塗布し、色差測定を行った。３０分後に含浸率３８０％の各ウエットシートを口紅汚れ上にあてて、５回拭き取り後に洗浄した。洗浄後に色差を測定し、洗浄前後の色差の値から下式により洗浄率を算出した。
洗浄率（％）＝（１−洗浄後の色差／洗浄前の色差）×１００
色差計はミノルタ色彩色差計ＣＲ−３００（ミノルタカメラ）を使用した。
評価
◎；８０％以上
○；７５％以上、８０％未満
△；５０％以上、７０％未満
×；５０％未満
【００６１】
〔総合評価〕
２枚目の保存前後の含浸率差、４９枚目の保存前後の含浸率差、２枚目と４９枚目の含浸率差、感触、洗浄力の５項目について以下の基準で評価した。
◎；◎が３つ以上
○；◎が２つ
△；◎が１つ
×；◎が０
【００６２】
【表３】
0004827528.tif 000005
【００６３】
表３に示す結果から明らかなように、各実施例のシート基材を用いたウエットシートは、各比較例のシート基材を用いたウエットシートに比較して２枚目と４９枚目との含浸率の差が小さく、液体の移動が抑制されていることが判る。また各実施例のシート基材を用いたウエットシートは、感触が大変良好で、しかも洗浄力に優れていることも判る。